(57)【特許請求の範囲】
【請求項１】
第１及び第２のスキンシートの一面に、メッシュ形態をなし、各メッシュがハニカムコアの各セルよりも細かい伝導体被加熱物を形成する段階；
前記第１及び第２のスキンシートをコンベヤーベルトを用いて加熱コイルが構成されたヒーティングゾーンに移送する段階；
前記加熱コイルに高周波電流を供給し、前記伝導体被加熱物を誘導加熱させることによって前記第１及び第２のスキンシートの界面を溶融させる段階；及び
前記第１及び第２のスキンシートの間に前記ハニカムコアを介在した状態でプレスした後で冷却する段階；を含むことを特徴とする高周波誘導加熱方法で融着されたサンドイッチ構造物の製造方法。
【請求項２】
前記伝導体被加熱物は、平面状に形成されていることを特徴とする請求項１に記載の高周波誘導加熱方法で融着されたサンドイッチ構造物の製造方法。
【請求項３】
前記加熱コイルに高周波電流を供給する段階は、交流電源（ＡＣ）で２７±ｋＨｚ範囲の高周波電流を前記加熱コイルに供給する段階を含むことを特徴とする、請求項１に記載の高周波誘導加熱方法で融着されたサンドイッチ構造物の製造方法。
【請求項４】
前記加熱コイルは、冷却水を内部に流すことができる銅材質のチューブで形成されることを特徴とする、請求項１に記載の高周波誘導加熱方法で融着されたサンドイッチ構造物の製造方法。
【請求項５】
前記伝導体被加熱物は、アルミニウム（Ａｌ）、銅（Ｃｕ）、ステンレススチール（ＳＵＳ）、又は炭素鋼（ＣＳ）のうち少なくとも一つの材質で形成されることを特徴とする、請求項１に記載の高周波誘導加熱方法で融着されたサンドイッチ構造物の製造方法。
【請求項６】
前記ハニカムコアは、熱によって溶けるように熱可塑性樹脂で形成されることを特徴とする、請求項１に記載の高周波誘導加熱方法で融着されたサンドイッチ構造物の製造方法。
【請求項７】
前記第１及び第２のスキンシートは、連続繊維で補強された熱可塑性プラスチック複合素材で形成されることを特徴とする、請求項１に記載の高周波誘導加熱方法で融着されたサンドイッチ構造物の製造方法。
【請求項８】
前記プレスは、ゴムロールによって行われることを特徴とする、請求項１に記載の高周波誘導加熱方法で融着されたサンドイッチ構造物の製造方法。
【発明の詳細な説明】
【技術分野】
【０００１】
本発明の各実施例は、サンドイッチ構造物に関し、より詳細には、高周波誘導加熱方法で融着されたサンドイッチ構造物及びその製造方法に関する。
【背景技術】
【０００２】
一般に、サンドイッチ構造物は、２つの薄くかつ強度の高いスキン（Ｓｋｉｎ）層と、比較的軽い材質を使用して蜂の巣などの形状に形成されたコア（Ｃｏｒｅ）層と、これらを接着させるための接着層とを含んで構成されている。
【０００３】
これらスキン層とコア層に使用される各材質の物性を見ると、スキン層の材質は、比較的剛性と強度に優れ、引張及び圧縮に強い応力を示すものでなければならなく、コア層の材質は、比較的柔軟でかつ規則的な蜂の巣などの形態からなり、せん断応力が強くかつ軽いものでなければならない。このような二つの層が接着剤で接着されて単一構造物をなす場合、スキン層のみからなるサンドイッチパネルよりも最大３０倍以上の圧縮強度を有する。
【０００４】
サンドイッチ構造物のコア層は、一般に蜂の巣構造をなすので、これをハニカム芯材又はハニカムコアともいう。一般に、ハニカムとは、本来は蜂の巣の形状を称するが、これに限定されることなく、格子状、波状、凸状又は凹状などを全て含む概念として使用される。サンドイッチ構造物にハニカムコアを使用すると、全体の重量が軽く、且つ圧縮強度に優れる。ハニカムコアを使用したサンドイッチ構造物は、１９４０年以降、航空機及び輸送用構造材料の一部として使用され始め、現在は、建築物の内装材、船舶や車両の内装材、隔壁材料、及びレジャー、スポーツ分野で軽量化のための構造物に広く使用されている。
【発明の概要】
【発明が解決しようとする課題】
【０００５】
本発明の一実施例は、高周波誘導加熱を用いてスキンシートの界面を加熱した後、ハニカムコアの両面に前記スキンシートを接着させることによって、前記スキンシートの厚さ制約を受けないサンドイッチ構造物を製造できる、高周波誘導加熱方法で融着されたサンドイッチ構造物及びその製造方法を提供する。
【０００６】
本発明の一実施例は、接着剤の代わりに高周波誘導加熱を用いてスキンシートとハニカムコアを融着させることによって、接着剤を用いた融着作業工程で発生する溶媒による作業有害性を予防できる、高周波誘導加熱方法で融着されたサンドイッチ構造物及びその製造方法を提供する。
【０００７】
本発明が解決しようとする課題は、以上で言及した各課題に制限されることなく、言及していない他の課題は、下記の記載から当業者に明確に理解されるだろう。
【課題を解決するための手段】
【０００８】
本発明の一実施例に係る高周波誘導加熱方法で融着されたサンドイッチ構造物は、ハニカムコア（Ｈｏｎｅｙｃｏｍｂ  Ｃｏｒｅ）；前記ハニカムコアの両面に形成される第１及び第２のスキンシート（Ｓｋｉｎ  Ｓｈｅｅｔ）；及び前記第１及び第２のスキンシートの一面に形成され、高周波誘導加熱によって前記第１及び第２のスキンシートの界面を溶融させ、前記ハニカムコアの両面に前記第１及び第２のスキンシートを接着させる伝導体被加熱物；を含む。
【０００９】
前記第１及び第２のスキンシートは、コンベヤーベルトによって加熱コイルが構成されたヒーティングゾーン（Ｈｅａｔｉｎｇ  Ｚｏｎｅ）に移送され、前記加熱コイルと前記伝導体被加熱物との間の高周波誘導加熱作用を通して前記ハニカムコアと対向する界面が溶融され、前記ハニカムコアが中間に介在した状態でロールを通してプレスされた後、自然に冷却されることによって前記ハニカムコアに融着させることができる。
【００１０】
前記加熱コイルは、冷却水を内部に流すことができる銅材質のチューブで形成することができる。
【００１１】
前記加熱コイルは、前記高周波誘導加熱のために、交流電源（ＡＣ）から２７±５ｋＨｚの高周波電流を受けることができる。
【００１２】
前記伝導体被加熱物は、スチールメッシュ（Ｓｔｅｅｌ  Ｍｅｓｈ）形態に形成され、前記第１及び第２のスキンシートを製造するとき、前記第１及び第２のスキンシートの一面に固定することができる。
【００１３】
前記伝導体被加熱物は、アルミニウム（Ａｌ）、銅（Ｃｕ）、ステンレススチール（ＳＵＳ）、又は炭素鋼（ＣＳ）のうち少なくとも一つの材質で形成することができる。
【００１４】
前記ハニカムコアは、熱によって溶けるように熱可塑性樹脂で形成することができる。
【００１５】
前記第１及び第２のスキンシートは、連続繊維で補強された熱可塑性プラスチック複合素材で形成することができる。
【００１６】
本発明の一実施例に係る高周波誘導加熱方法で融着されたサンドイッチ構造物の製造方法は、第１及び第２のスキンシートの一面に伝導体被加熱物を形成する段階；前記第１及び第２のスキンシートをコンベヤーベルトを用いて加熱コイルが構成されたヒーティングゾーンに移送する段階；前記加熱コイルに高周波電流を供給し、前記伝導体被加熱物を誘導加熱させることによって前記第１及び第２のスキンシートの界面を溶融させる段階；及び前記第１及び第２のスキンシートの間にハニカムコアを介在した状態でプレスした後で冷却する段階；を含む。
【００１７】
前記伝導体被加熱物を形成する段階は、前記第１及び第２のスキンシートを製造するとき、前記第１及び第２のスキンシートの一面にスチールメッシュ形態に形成する段階を含む。
【００１８】
前記加熱コイルに高周波電流を供給する段階は、交流電源（ＡＣ）で２７±５ｋＨｚ範囲の高周波電流を前記加熱コイルに供給する段階を含む。
【００１９】
前記加熱コイルは、冷却水を内部に流すことができる銅材質のチューブで形成することができる。
【００２０】
前記伝導体被加熱物は、アルミニウム（Ａｌ）、銅（Ｃｕ）、ステンレススチール（ＳＵＳ）、又は炭素鋼（ＣＳ）のうち少なくとも一つの材質で形成することができる。
【００２１】
前記ハニカムコアは、熱によって溶けるように熱可塑性樹脂で形成することができる。
【００２２】
前記第１及び第２のスキンシートは、連続繊維で補強された熱可塑性プラスチック複合素材で形成することができる。
【００２３】
前記プレスはゴムロールによって行うことができる。
【００２４】
その他の各実施例の具体的な事項は、詳細な説明及び添付の各図面に含まれている。
【００２５】
本発明の利点及び／又は特徴、そして、それらを達成する方法は、添付の図面と共に詳細に説明している各実施例を参照すれば明確になるだろう。しかし、本発明は、以下で開示する各実施例に限定されるものではなく、互いに異なる多様な形態で具現可能である。ただし、本実施例は、本発明の開示を完全にし、本発明の属する技術分野で通常の知識を有する者に発明の範疇を完全に知らせるために提供されるものであって、本発明は、請求項の範疇によって定義されるものに過ぎない。明細書全体にわたる同一の参照符号は、同一の構成要素を示す。
【発明の効果】
【００２６】
本発明の一実施例によると、高周波誘導加熱を用いてスキンシートの界面を加熱した後、ハニカムコアの両面に前記スキンシートを接着させることによって、前記スキンシートの厚さ制約を受けずにサンドイッチ構造物を製造することができる。
【００２７】
本発明の一実施例によると、接着剤の代わりに高周波誘導加熱を用いてスキンシートとハニカムコアを融着させることによって、接着剤を用いた融着作業工程で発生する溶媒による作業有害性を予防することができる。
【図面の簡単な説明】
【００２８】
【図１】本発明の一実施例に係る高周波誘導加熱方法で融着されたサンドイッチ構造物の分離斜視図である。
【図２】本発明の一実施例に係る高周波誘導加熱方法で融着されたサンドイッチ構造物の組立斜視図である。
【図３】本発明の一実施例に係る高周波誘導加熱方法で融着されたサンドイッチ構造物の側断面図である。
【図４】本発明の一実施例に係る高周波誘導加熱方法で融着されたサンドイッチ構造物の製造工程図である。
【図５】本発明の一実施例に係る高周波誘導加熱方法で融着されたサンドイッチ構造物の製造方法を説明するために示したフローチャートである。
【発明を実施するための形態】
【００２９】
ハニカム（Ｈｏｎｅｙｃｏｍｂ）構造のコア（Ｃｏｒｅ）を有するサンドイッチ構造物は、重量に対比して非常に優れた屈曲性能を発揮することができる。表１に示した構造解釈結果を通してそれぞれの影響を示した。
【００３０】
【表１】
0005932812.tif 000002
【００３１】
構造解釈に使用された境界条件は、次の通りである。試片の大きさは１８０ｍｍ＊９０ｍｍ＊１２ｍｍで、上板に加えられる荷重は１.０メガパスカル（ＭＰａ）で、１８０ｍｍ方向の両端が拘束された屈曲条件である。スキンシートは、両面に同一の厚さで適用され、サンドイッチ構造物の全体厚さは１２ｍｍに固定した。
【００３２】
ハニカムコアの物性は、純粋ポリプロピレン（ＰＰ）の剛性である１ＧＰａとロンググラスファイバー（Ｌｏｎｇ  Ｇｌａｓｓ  Ｆｉｂｅｒ）で強化されたＰＰの剛性である５ＧＰａをそれぞれ適用し、スキンシートには、ロンググラスファイバーで強化されたＰＰの剛性５ＧＰａと連続状のガラス繊維で強化されたＰＰの剛性２０ＧＰａをそれぞれ適用した。勿論、ハニカムコアとスキンシートの剛性が高いほど変形量は少なくなり、スキンシートの厚さが厚いほど変形量は最小化され得ることが分かる。
【００３３】
サンドイッチ構造物を製作する従来の方法の一つであるスキンシートを外部で加熱圧着して溶融接着する方法は、スキンシートの厚さが厚い場合、界面に十分な熱が伝達されないという限界点を有しており、界面接着力が均一でないか、欠陥部位を内包し得る。
【００３４】
一方、接着剤を使用する方法は、このような厚さ問題に対する限界点を有さないが、必要以上の過度な接着剤塗布と作業工程での溶媒による作業有害性を有している。
【００３５】
従って、本発明の一実施例では、このような限界点を克服するための方案として、高周波誘導加熱を用いてスキンシートの界面を加熱することによってスキンシートとハニカムコアを融着させ得るサンドイッチ構造物を提供する。
【００３６】
より具体的に、本発明の一実施例では、スキンシートとハニカムコアとの間にスチールメッシュ（Ｓｔｅｅｌ  Ｍｅｓｈ）などの伝導体被加熱物を挿入又は固定し、高周波誘導加熱によってスチールメッシュを加熱することによって、スキンシートとハニカムコアを融着させることができる。
【００３７】
高周波誘導加熱とは、冷却水を内部に流すことができる銅材質のチューブ（加熱コイル）を使用して被加熱物の周辺に螺旋状に巻いた後、加熱コイルに高周波電流（例えば、２７ｋＨｚ）を流すと、伝導体である被加熱物に誘導された電流によって熱が発生することを意味する。
【００３８】
伝導体被加熱物は、アルミニウム（Ａｌ）、銅（Ｃｕ）、ステンレススチール（ＳＵＳ）、炭素鋼（ＣＳ）などであり、より望ましくは、磁性に対する導磁性を有する材料であることが有利である。高周波誘導加熱は、ジュールヒーティング（Ｊｏｕｌｅ  Ｈｅａｔｉｎｇ）とマグネチックヒステリシス（Ｍａｇｎｅｔｉｃ  Ｈｙｓｔｅｒｅｓｉｓ）によるエネルギー損失原理を基盤にする。
【００３９】
本発明の一実施例では、高周波誘導加熱時に周波数が高いほど浸透深さが浅くなる表面効果を示すので、用途に応じて適切な周波数を選定する必要がある。本発明の一実施例では、高周波電流として２７±５ｋＨｚ範囲の周波数を選定することができる。
【００４０】
本発明の一実施例によると、高周波誘導加熱を用いてスキンシートの界面を加熱することによって、スキンシートの厚さ制約を受けないサンドイッチ構造物を製造することができる。
【００４１】
また、本発明の一実施例によると、接着剤の代わりに高周波誘導加熱を用いてスキンシートとハニカムコアを融着させることによって、接着剤を用いた融着作業工程で発生する溶媒による作業有害性を予防することができる。
【００４２】
以下では、添付の図面を参照して本発明の各実施例を詳細に説明する。
【００４３】
図１は、本発明の一実施例に係る高周波誘導加熱方法で融着されたサンドイッチ構造物の分離斜視図で、図２は、本発明の一実施例に係る高周波誘導加熱方法で融着されたサンドイッチ構造物の組立斜視図で、図３は、本発明の一実施例に係る高周波誘導加熱方法で融着されたサンドイッチ構造物の側断面図である。
【００４４】
図１〜図３を参照すると、本発明の一実施例に係る高周波誘導加熱方法で融着されたサンドイッチ構造物１００は、ハニカムコア１１０、第１及び第２のスキンシート１２０、１３０、及び伝導体被加熱物１４０を含む。
【００４５】
前記ハニカムコア１１０は、六角形の蜂の巣形状の構造を有し、熱によって溶けるように熱可塑性樹脂（例えば、ＰＰＴ）で形成することができる。
【００４６】
前記ハニカムコア１１０は、外力を均等に配分させるため強度に非常に優れる。前記ハニカムコア１１０は、前記第１及び第２のスキンシート１２０、１３０によって各セルが密閉構造をなすようになり、外部からの圧力が加えられたとしても耐圧力が非常に高く、建築物の内装材として多く使用されている。特に、前記ハニカムコア１１０は、厚さを薄くしても十分な強度を有するので、多様な分野で使用されている。
【００４７】
前記第１のスキンシート１２０は、連続繊維で補強された熱可塑性プラスチック複合素材で形成されるものであって、前記ハニカムコア１１０の上面に配置される。前記第１のスキンシート１２０は、一つ又はそれ以上形成できるが、その個数には制限がない。
【００４８】
前記第２のスキンシート１３０は、前記第１のスキンシート１２０と同様に、連続繊維で補強された熱可塑性プラスチック複合素材で形成されるものであって、前記ハニカムコア１１０の下面に配置される。前記第２のスキンシート１３０は、一つ又はそれ以上形成できるが、その個数には制限がない。
【００４９】
前記伝導体被加熱物１４０は、前記第１及び第２のスキンシート１２０、１３０の一面に形成される。具体的に、前記伝導体被加熱物１４０は、スチールメッシュ（Ｓｔｅｅｌ  Ｍｅｓｈ）形態に形成され、前記第１及び第２のスキンシート１２０、１３０を製造するとき、前記第１及び第２のスキンシート１２０、１３０の一面に固定される。前記スチールメッシュは、軟性破壊を促進し、完全破壊を遅延させ得る。
【００５０】
前記伝導体被加熱物１４０は、アルミニウム（Ａｌ）、銅（Ｃｕ）、ステンレススチール（ＳＵＳ）、炭素鋼（ＣＳ）などの材質で形成することができ、望ましくは、磁性に対する導磁性を有する材料で形成されることが有利である。
【００５１】
前記伝導体被加熱物１４０は、高周波誘導加熱によって前記第１及び第２のスキンシート１２０、１３０の界面を溶融させることによって、前記ハニカムコア１１０の両面に前記第１及び第２のスキンシート１２０、１３０を接着させる。
【００５２】
このために、まず、前記伝導体被加熱物１４０が形成された第１及び第２のスキンシート１２０、１３０をコンベヤーベルトを通してヒーティングゾーン（Ｈｅａｔｉｎｇ  Ｚｏｎｅ）に移送する。すると、前記伝導体被加熱物１４０は、前記ヒーティングゾーンに備えられた加熱コイルとの高周波誘導加熱作用を通して熱を発散するようになり、このような熱を通して前記第１及び第２のスキンシート１２０、１３０の界面を溶融させる。続いて、前記第１及び第２のスキンシート１２０、１３０の間に前記ハニカムコア１１０を介在させ、この状態でゴムロールを通してプレスした後、自然に冷却する。これによって、前記第１及び第２のスキンシート１２０、１３０は前記ハニカムコア１１０に融着される。
【００５３】
ここで、前記加熱コイルは、冷却水を内部に流すことができる銅材質のチューブで形成することができる。また、前記加熱コイルは、前記高周波誘導加熱のために、交流電源（ＡＣ）から高周波電流（例えば、２７ｋＨｚ）を受ける。
【００５４】
図４は、本発明の一実施例に係る高周波誘導加熱方法で融着されたサンドイッチ構造物の製造工程図で、図５は、本発明の一実施例に係る高周波誘導加熱方法で融着されたサンドイッチ構造物の製造方法を説明するために示したフローチャートである。
【００５５】
図４及び図５を参照すると、段階（５１０）では、スキンシート４１０の一面に伝導体被加熱物４２０を形成する。ここで、前記伝導体被加熱物４２０は、前記スキンシート４１０を製造するとき、前記スキンシート４１０の一面にスチールメッシュ（Ｓｔｅｅｌ  Ｍｅｓｈ）形態に形成することができる。
【００５６】
次に、段階（５２０）では、前記スキンシート４１０をコンベヤーベルトを用いて加熱コイル４３２が構成されたヒーティングゾーン４３０に移送する。
【００５７】
次に、段階（５３０）では、交流電源４３４を通して前記加熱コイル４３２に高周波電流（例えば、２７ｋＨｚ）を供給し、前記伝導体被加熱物４２０を誘導加熱させることによって前記スキンシート４１０の界面を溶融させる。
【００５８】
次に、段階（５４０）では、前記スキンシート４１０を２個設けた後、その間にハニカムコア４４０を介在してサンドイッチ構造物４００を製造する。
【００５９】
次に、段階（５５０）では、前記サンドイッチ構造物４００をゴムロール４５０を用いてプレスした後、冷却器４６０で自然に冷却する。
【００６０】
このように、本発明の一実施例では、高周波誘導加熱を用いてスキンシートの界面を加熱した後、ハニカムコアの両面に前記スキンシートを接着させることによって、前記スキンシートの厚さ制約を受けないサンドイッチ構造物を製造することができる。
【００６１】
また、本発明の一実施例では、接着剤の代わりに高周波誘導加熱を用いてスキンシートとハニカムコアを融着させることによって、接着剤を用いた融着作業工程で発生する溶媒による作業有害性を予防することができる。
【００６２】
以上では、本発明に係る具体的な実施例に関して説明したが、本発明の範囲から逸脱しない限度内で多様な変形が可能であることは当然である。従って、本発明の範囲は、上述した実施例に限定して定めてはならなく、後述する特許請求の範囲のみならず、この特許請求の範囲と均等なものによって定めなければならない。
【００６３】
以上のように、本発明は、限定された実施例と図面によって説明したが、前記実施例に限定されるものではなく、本発明の属する分野で通常の知識を有する者であれば、このような記載から多様な修正及び変形が可能である。従って、本発明の思想は、下記の特許請求の範囲によってのみ把握しなければならなく、その均等又は等価的変形は、いずれも本発明の思想の範疇に属するものと言える。
【図１】
0005932812.tif 000003
【図２】
0005932812.tif 000004
【図３】
0005932812.tif 000005
【図４】
0005932812.tif 000006
【図５】
0005932812.tif 000007